(57)【要約】【課題】本発明は、木質構造材本体への水の浸入を抑制することを目的とする。【解決手段】木質柱１０は、木質構造材本体１２と、防腐防蟻薬剤と、多価アルコール類を含有する割れ抑制剤と、鉱物油を含有する溶出抑制剤とが含浸され、木質構造材本体１２を被覆する木質保護板３０と、を備える。【選択図】図１
2020084411.tif 000002
【特許請求の範囲】
【請求項１】
木質構造材本体と、
防腐防蟻薬剤と、多価アルコール類を含有する割れ抑制剤とが含浸され、前記木質構造材本体を被覆する木質保護板と、
を備える木質構造材。
【請求項２】
前記木質保護板は、乾式加圧注入処理によって前記防腐防蟻薬剤及び前記割れ抑制剤が含浸された乾式加圧注入処理材で形成される、
請求項１に記載の木質構造材。
【請求項３】
前記木質構造材本体は、
木質心部と、
前記木質心部を被覆する耐火被覆部と、
を有し、
前記木質保護板は、耐火被覆部を被覆する、
請求項１又は請求項２に記載の木質構造材。
【請求項４】
前記木質保護板には、前記防腐防蟻薬剤及び前記割れ抑制剤と共に溶出抑制剤が含浸される、
請求項１〜請求項３の何れか１項に記載の木質構造材。
【請求項５】
防腐防蟻薬剤と、多価アルコール類を含有する割れ抑制剤と、溶出抑制剤とが乾式加圧注入処理によって表層部に含浸された木質構造材。
【発明の詳細な説明】
【技術分野】
【０００１】
本発明は、木質構造材に関する。
【背景技術】
【０００２】
木質構造材本体（木質部）と、木質構造材本体を被覆する木質保護板とを備える木質柱が知られている（例えば、特許文献１参照）。特許文献１に開示された木質保護板は、防腐加工木材によって形成されている。これにより、木質構造材本体の腐朽・蟻害が抑制されている。
【先行技術文献】
【特許文献】
【０００３】
【特許文献１】特開２０１７−１０１４６５号公報
【発明の概要】
【発明が解決しようとする課題】
【０００４】
特許文献１に開示された木質柱では、水分接触、吸水による膨潤、及び、乾燥収縮によって木質保護板に割れが発生すると、割れた部分から木質構造材本体へ水が浸入し、木質構造材本体に腐朽・蟻害が発生する可能性がある。そのため、木質構造材本体への水の浸入を抑制する点で、改善の余地がある。
【０００５】
本発明は、上記の事実を考慮し、木質構造材本体への水の浸入を抑制することを目的とする。
【課題を解決するための手段】
【０００６】
請求項１に記載の木質構造材は、木質構造材本体と、防腐防蟻薬剤と、多価アルコール類を含有する割れ抑制剤とが含浸され、前記木質構造材本体を被覆する木質保護板と、を備える。
【０００７】
請求項１に係る木質構造材によれば、木質構造材本体と、木質構造材本体を被覆する木質保護板と備える。木質保護板には、防腐防蟻薬剤が含浸される。これにより、木質保護板の腐朽・蟻害が抑制される。
【０００８】
また、木質保護板には、多価アルコール類を含有する割れ抑制剤が含浸される。この割れ抑制剤よって、木質保護板の水分接触、吸水による膨潤、及び、乾燥収縮が低減される。この結果、水分接触、吸水による膨潤、及び、乾燥収縮に伴う木質保護板の割れが抑制されるため、木質構造材本体への水の浸入が抑制される。したがって、木質構造材の腐朽・蟻害を抑制することができる。
【０００９】
また、本発明では、木質構造材の表層部に防腐防蟻薬剤及び割れ抑制剤を直接含浸させる場合と比較して、木質保護板に防腐防蟻薬剤及び割れ抑制剤を含侵させることにより、より均一、かつ、効率的に木質保護板に防腐防蟻薬剤及び割れ抑制剤を含浸させることができる。
【００１０】
したがって、木質保護板の腐朽・蟻害がさらに抑制される。また、水分接触、吸水による膨潤、及び、乾燥収縮に伴う木質保護板の割れがさらに抑制される結果、木質構造材本体への水の浸入がより確実に抑制される。
【００１１】
請求項２に記載の木質構造材は、請求項１に記載の木質構造材において、前記木質保護板は、乾式加圧注入処理によって前記防腐防蟻薬剤及び前記割れ抑制剤が含浸された乾式加圧注入処理材で形成される。
【００１２】
請求項２に係る木質構造材によれば、木質保護板は、乾式加圧注入処理材で形成される。この乾式加圧注入処理材には、乾式加圧注入処理によって防腐防蟻薬剤及び割れ抑制剤が含浸される。
【００１３】
ここで、乾式加圧注入処理では、防腐防蟻薬剤及び割れ抑制剤を溶媒に溶かして形成した溶液が、木質保護板に加圧注入される。その後、例えば、木質保護板を加熱して木質保護板内の溶媒を揮発させる。これにより、木質保護板が雨に濡れた場合であっても、木質保護板から水分を介して防腐防蟻薬剤及び割れ抑制剤が溶出することが抑制される。したがって、雨に濡れる屋外にも、木質構造材を設置することができる。
【００１４】
請求項３に記載の木質構造材は、請求項１又は請求項２に記載の木質構造材において、前記木質構造材本体は、木質心部と、前記木質心部を被覆する耐火被覆部と、を有し、前記木質保護板は、耐火被覆部を被覆する。
【００１５】
請求項３に係る木質構造材によれば、木質構造材本体は、木質心部と、木質心部を被覆する耐火被覆部とを有する。このように木質心部を耐火被覆部によって被覆することにより、木質構造材の耐火性能が向上する。
【００１６】
また、耐火被覆部は、木質保護板によって被覆される。したがって、耐火被覆部の腐朽・蟻害が抑制される。
【００１７】
請求項４に記載の木質構造材は、請求項１〜請求項３の何れか１項に記載の木質構造材において、前記木質保護板には、前記防腐防蟻薬剤及び前記割れ抑制剤と共に溶出抑制剤が含浸される。
【００１８】
請求項４に係る木質構造材によれば、木質保護板に、防腐防蟻薬剤及び割れ抑制剤と共に溶出抑制剤を含浸させることにより、雨等の水分による割れ抑制剤の溶出を更に抑えることができる。これにより、木質保護板が雨に濡れた場合であっても、木質保護板から水分を介して防腐防蟻薬剤及び割れ抑制剤が溶出することが更に抑制される。したがって、雨に濡れる屋外にも、木質構造材を設置することができる。
【００１９】
請求項５に記載の木質構造材は、防腐防蟻薬剤と、多価アルコール類を含有する割れ抑制剤と、溶出抑制剤とが乾式加圧注入処理によって表層部に含浸されている。
【００２０】
請求項５に係る木質構造材によれば、木質構造材の表層部には、防腐防蟻薬剤が含浸される。これにより、木質構造材の表層部の腐朽・蟻害が抑制される。
【００２１】
また、木質構造材の表層部には、多価アルコール類を含有する割れ抑制剤が含浸される。この割れ抑制剤によって木質構造材の表層部の水分接触、吸水による膨潤、及び、乾燥収縮が低減される。この結果、水分接触、吸水による膨潤、及び、乾燥収縮に伴う木質構造材の表層部の割れが抑制されるため、木質構造材の内部への水の浸入が抑制される。したがって、木質構造材の内部の腐朽・蟻害を抑制することができる。
【００２２】
さらに、木質構造材の表層部には、乾式加圧注入処理によって防腐防蟻薬剤と、割れ抑制剤と、溶出抑制剤とが含浸される。
【００２３】
ここで、乾式加圧注入処理では、防腐防蟻薬剤、割れ抑制剤、及び溶出抑制剤を溶媒に溶かして形成した溶液が、木質構造材の表層部に加圧注入される。その後、例えば、木質構造材を加熱して表層部内の溶媒を揮発させる。これにより、木質構造材の表層部が雨に濡れた場合であっても、当該表層部から水分を介して防腐防蟻薬剤及び割れ抑制剤が溶出することが抑制される。したがって、雨に濡れる屋外にも、木質構造材を設置することができる。
【発明の効果】
【００２４】
以上説明したように、本発明によれば、木質構造材本体への水の浸入を抑制することを目的とする。
【図面の簡単な説明】
【００２５】
【図１】第一実施形態に係る木質柱を示す平断面図である。
【図２】（Ａ）〜（Ｃ）は、比較例に係る木質保護板が適用された木質柱を示す平断面図である。
【図３】第二実施形態に係る木質柱を示す平断面図である。
【図４】第一実施形態に係る木質柱の変形例を示す平断面図である。
【図５】第一実施形態に係る木質柱の変形例を示す平断面図である。
【図６】（Ａ）〜（Ｃ）は、第一実施形態に係る木質柱の変形例を示す平断面図である。
【図７】第三実施形態に係る木質柱を示す平断面図である。
【発明を実施するための形態】
【００２６】
（第一実施形態）
先ず、第一実施形態について説明する。
【００２７】
（木質構造材）
図１には、第一実施形態に係る木質柱１０が示されている。木質柱１０は、木質構造材本体１２と、木質構造材本体１２を被覆する木質保護板３０とを有している。なお、木質柱１０は、木質構造材の一例である。
【００２８】
（木質構造材本体）
木質構造材本体（木質柱本体）１２には、耐火構造が適用されている。具体的には、木質構造材本体１２は、荷重を支持する木質心部１４と、木質心部１４を耐火被覆する耐火被覆部１６とを有している。
【００２９】
（木質心部）
木質心部１４は、木質柱１０の材軸方向に沿って全長に亘って設けられている。また、木質心部１４は、断面矩形状（本実施形態では略正方形）に形成されている。この木質心部１４は、例えば、集成材や無垢によって形成されている。また、木質心部１４は、木質柱１０が負担する荷重（長期荷重及び短期荷重）を支持可能に形成されている。
【００３０】
（耐火被覆部）
耐火被覆部１６は、積層された燃え止まり層１８及び燃え代層２０を有している。燃え止まり層１８は、木質心部１４の外側に設けられており、木質心部１４を被覆している。また、燃え代層２０は、燃え止まり層１８の外側に設けられており、燃え止まり層１８を被覆している。
【００３１】
（燃え止まり層）
燃え止まり層１８は、木質心部１４を囲む筒状を成しており、木質心部１４の外面（側面）を略全面に亘って被覆している。この燃え止まり層１８は、火災時における燃え代層２０の燃焼を停止（自然鎮火）させ、木質心部１４の燃焼を抑制する層とされる。
【００３２】
具体的には、燃え止まり層１８は、木質心部１４よりも熱容量が大きい高熱容量層（熱容量型）とされている。この燃え止まり層１８は、木質心部１４の外面に交互に配列された複数の木質材１８Ａ及びセメント系硬化体１８Ｂを有している。これらの木質材１８Ａ及びセメント系硬化体１８Ｂは、断面矩形状に形成されており、長手方向を木質柱１０の材軸方向として配置されている。
【００３３】
木質材１８Ａは、集成材や無垢材で形成されており、木質心部１４の外面に接着剤等によって接合されている。一方、セメント系硬化体１８Ｂは、モルタルやグラウト等で形成されており、木質材１８Ａよりも熱容量が大きくなっている。この木質材１８Ａとセメント系硬化体１８Ｂとを交互に配置することにより、燃え止まり層１８全体の熱容量が、木質心部１４及び燃え代層２０の熱容量よりも大きくなっている。
【００３４】
（燃え代層）
燃え代層２０は、燃え止まり層１８を囲む筒状を成しており、燃え止まり層１８の外面（側面）を略全面に亘って被覆している。この燃え代層２０は、火災時に燃焼して炭化層（断熱層）を形成することにより、木質心部１４への火災熱の浸入を抑制する層とされる。
【００３５】
具体的には、燃え代層２０は、集成材や合板、無垢材によって形成されている。この燃え代層２０は、燃え止まり層１８の木質材１８Ａの外面に接着剤等によって接合されている。このように形成された耐火被覆部１６の外側には、木質保護板３０が設けられている。
【００３６】
なお、燃え代層２０の厚み（層厚）は、木質柱１０に求められる要求耐火性能（耐火時間）や、燃え代層２０を形成する木材の燃焼速度及び遮熱性能に応じて適宜設定されている。
【００３７】
（木質保護板）
木質保護板３０は、耐火被覆部１６を囲む筒状を成しており、耐火被覆部１６の外面、すなわち木質構造材本体１２の外面（側面）を略全面に亘って被覆している。この木質保護板３０は、木質構造材本体１２の腐朽・蟻害や、割れを抑制する層とされている。
【００３８】
木質保護板３０は、乾式加圧注入処理によって、防腐防蟻薬剤、割れ抑制剤、及び溶出抑制剤が含浸された乾式加圧注入処理材によって形成されている。この木質保護板３０は、接着剤やビス等によって木質構造材本体１２の外面に接合されている。
【００３９】
防腐防蟻薬剤としては、例えば、ＪＩＳ  Ｋ１５７０：２０１３に規定される水溶性木材保存剤等の木材保存剤が用いられる。この防腐防蟻薬剤を木質保護板３０に含浸させることにより、木質保護板３０の腐朽、及び蟻害が抑制される。
【００４０】
割れ抑制剤としては、例えば、ポリエチレングリコール（ＰＥＧ）等の多価アルコール類を含有する。この割れ抑制剤を木質保護板３０に含浸させることにより、水分接触、吸水による膨潤、及び、乾燥収縮による木質構造材本体１２の割れが抑制される。
【００４１】
溶出抑制剤としては、例えば、鉱物油等の炭化水素化合物が用いられる。この溶出抑制剤を木質保護板３０に含侵させることにより、水分接触、吸水による割れ抑制剤の溶出現象が抑制される。
【００４２】
（乾式加圧注入処理）
ここで、乾式加圧注入処理について補足すると、乾式加圧注入処理では、例えば、木質保護板３０を形成する木質材を密閉型含浸タンク内で減圧し、木質材から空気を除去する。次に、防腐防蟻薬剤、割れ抑制剤、及び溶出抑制剤を揮発性有機溶媒等の溶媒に溶かして形成した溶液を密閉型含浸タンクに充填し、加圧ポンプ等によって加圧しながら溶液を木質材中の空隙に注入する。
【００４３】
次に、密閉型含浸タンクに残った溶液をポンプ等によって回収する。次に、密閉型含浸タンクを再減圧し、又は高周波等によって木質材を加熱して溶媒を揮発させる。これにより、木質材から余分な溶媒を回収する。この結果、木質材で形成された木質保護板３０が雨等の水に濡れた場合であっても、木質保護板から水分を介して防腐防蟻薬剤及び割れ抑制剤が溶出することが抑制される。
【００４４】
このように防腐防蟻薬剤及び割れ抑制剤が予め含浸された木質保護板３０を、木質構造材本体１２の外面に接着剤やビス等によって接合することにより、木質保護板３０によって木質構造材本体１２の側面が被覆されている。
【００４５】
（作用）
次に、第一実施形態の作用について説明する。
【００４６】
本実施形態に係る木質柱１０は、木質構造材本体１２と、木質構造材本体１２を被覆する木質保護板３０と備えている。木質保護板３０には、防腐防蟻薬剤が含浸されている。これにより、木質保護板３０の腐朽・蟻害が抑制される。
【００４７】
また、木質保護板３０には、多価アルコール類を含有する割れ抑制剤及び溶出抑制剤が含浸されている。この割れ抑制剤よって木質保護板３０の水分接触、吸水による膨潤、及び、乾燥収縮が低減される。この結果、水分接触、吸水による膨潤、及び、乾燥収縮に伴う木質保護板３０の割れが抑制されるため、木質構造材本体１２への雨水等の水の浸入が抑制される。したがって、木質柱１０の腐朽・蟻害が抑制される。
【００４８】
次に、比較例について説明する。図２（Ａ）〜図２（Ｃ）には、比較例に係る木質保護板１００が示されている。この木質保護板１００には、防腐防蟻薬剤が含浸されているが、割れ抑制剤が含浸されていない。
【００４９】
図２（Ａ）に示される比較例では、前述したように、木質保護板１００に割れ抑制剤及び溶出抑制剤が含浸されていないため、水分接触、吸水による膨潤、及び、乾燥収縮によって木質保護板１００に割れＰが発生し易くなる。そして、木質保護板１００に割れＰが発生すると、割れた部分から燃え代層２０に雨水等の水が浸入し、水分接触等によって燃え代層２０に割れＰが発生し易くなる。若しくは、図２（Ｂ）に示される比較例のように、割れた部分から侵入した水によって燃え代層２０の表層部２０Ｕに腐朽・蟻害部Ｘが発生し易くなる。
【００５０】
また、図２（Ｃ）に示される比較例のように、例えば、水分接触等によって木質保護板１００が外側へ反ると、木質保護板１００の反りに燃え代層２０の表層部２０Ｕが追従し、当該表層部２０Ｕの接着面が燃え代層２０から剥離する可能性がある。この場合、木質保護板１００の目地、及び燃え代層２０の目地が開き易くなる。そして、開いた目地から、矢印Ｗで示されるように、水が燃え代層２０へ侵入すると、燃え代層２０に腐朽・蟻害が発生し易くなる。
【００５１】
これに対して本実施形態の木質保護板３０には、前述したように、割れ抑制剤及び溶出抑制剤が含浸されている。これにより、例えば、図２（Ａ）〜図２（Ｃ）に示されるような木質保護板３０の割れＰや目地部の開きが抑制される。したがって、燃え代層２０の腐朽が抑制される。
【００５２】
また、本実施形態では、木質構造材本体１２の外面に木質保護板３０を取り付ける前に、木質保護板３０に防腐防蟻薬剤、割れ抑制剤、及び溶出抑制剤を含浸させる。これにより、本実施形態では、木質構造材本体１２の表層部、すなわち燃え代層２０の表層部２０Ｕに防腐防蟻薬剤、割れ抑制剤、及び溶出抑制剤を直接含浸させる場合と比較して、木質保護板３０に防腐防蟻薬剤、割れ抑制剤、及び溶出抑制剤を含侵させることで、より均一、かつ、効率的に木質保護板３０に防腐防蟻薬剤、割れ抑制剤、及び溶出抑制剤を含浸させることができる。
【００５３】
したがって、木質保護板３０の腐朽・蟻害がさらに抑制される。また、水分接触、吸水による膨潤、及び、乾燥収縮に伴う木質保護板３０の割れがさらに抑制される結果、木質構造材本体１２への水の浸入がより確実に抑制される。
【００５４】
また、比較例として、例えば、木質保護板の表面に防腐防蟻薬剤及び割れ抑制剤を塗布することが考えられる。しかしながら、この場合、木質保護板の表面付近の腐朽・蟻害、及び割れしか抑制することができない。また、木質保護板の表面から防腐防蟻薬剤及び割れ抑制剤が流れ落ち易いため、木質保護板の表面に防腐防蟻薬剤及び割れ抑制剤を定期的に塗布し直す必要があり、メンテナンスに手間がかかる。
【００５５】
これに対して本実施形態では、木質保護板３０の全体（断面全体）に防腐防蟻薬剤、割れ抑制剤、及び溶出抑制剤を浸透させることができるため、木質保護板３０の全体の腐朽・蟻害、及び割れが抑制される。
【００５６】
さらに、本実施形態の木質保護板３０は、乾式加圧注入処理材で形成されている。この乾式加圧注入処理材には、乾式加圧注入処理によって防腐防蟻薬剤、割れ抑制剤、及び溶出抑制剤が含浸されている。
【００５７】
ここで、乾式加圧注入処理では、防腐防蟻薬剤、割れ抑制剤、及び溶出抑制剤を溶媒に溶かして形成した溶液が、木質保護板３０に加圧注入される。その後、例えば、木質保護板３０を再減圧し、又は木質保護板３０を加熱して木質保護板３０内の溶媒を揮発させる。これにより、木質保護板３０が雨に濡れた場合であっても、木質保護板３０から水分を介して防腐防蟻薬剤及び割れ抑制剤が溶出することが抑制される。
【００５８】
したがって、雨に濡れる屋外に木質柱１０を設置した場合であっても、木質保護板３０の腐朽・蟻害や、割れが長期的に抑制される。この結果、木質保護板３０の交換回数等が低減されるため、メンテナンス性が向上する。
【００５９】
また、木質柱１０の木質構造材本体１２は、木質心部１４と、木質心部１４を被覆する耐火被覆部１６とを有している。このように木質心部１４を耐火被覆部１６によって被覆することにより、木質柱１０の耐火性能が向上する。しかも、前述したように、耐火被覆部１６は、木質保護板３０によって被覆されている。したがって、耐火被覆部１６の腐朽・蟻害が抑制されるため、木質柱１０の耐火性能がさらに向上する。
【００６０】
（第二実施形態）
次に、第二実施形態について説明する。なお、第二実施形態において、第一実施形態と同じ構成の部材等には、同符号を付して説明を適宜省略する。
【００６１】
図３には、第二実施形態に係る木質柱４０が示されている。この木質柱４０では、木質構造材本体１２と木質保護板３０との間に、防腐防蟻用の木質板４２が設けられている。
【００６２】
木質板４２は、耐火被覆部１６を囲む筒状を成しており、耐火被覆部１６の外面、すなわち木質構造材本体１２の外面を略全面に亘って被覆している。この木質板４２は、木質構造材本体１２の腐朽・蟻害を抑制する層とされている。
【００６３】
具体的には、木質板４２は、乾式加圧注入処理によって、防腐防蟻薬剤が含浸された乾式加圧注入処理材によって形成されている。この木質板４２は、接着剤やビス等によって木質構造材本体１２の外面に接合されている。この木質板４２の外面は、木質保護板３０によって被覆されている。
【００６４】
ここで、木質保護板３０は、その繊維方向に沿って割れ易い。この対策として本実施形態では、木質板４２と木質保護板３０とは、各々の繊維方向が交差（直交）するように積層された状態で互いに接合されている。
【００６５】
具体的には、例えば、木質板４２の繊維方向が木質柱４０の材軸方向（上下方向）の場合、木質保護板３０の繊維方向は、木質柱４０の幅方向（横方向）とされている。また、木質柱４０の繊維方向が木質柱４０の幅方向の場合、木質保護板３０の繊維方向は、木質柱４０の材軸方向とされている。これにより、木質保護板３０が、繊維方向に沿って割れることが抑制される。
【００６６】
（作用）
次に、第二実施形態の作用について説明する。
【００６７】
図３に示されるように、本実施形態に係る木質柱４０によれば、木質構造材本体１２と木質保護板３０との間に、木質板４２が設けられている。この木質板４２には、乾式加圧注入処理によって、防腐防蟻薬剤が含浸された乾式加圧注入処理材によって形成されている。これにより、仮に木質保護板３０が割れたとしても、木質板４２の腐朽及び蟻害が抑制される。したがって、木質構造材本体１２の腐朽・蟻害が抑制される。
【００６８】
また、木質板４２と木質保護板３０とは、各々の繊維方向が交差するように積層された状態で互いに接合されている。これにより、例えば、木質板４２と木質保護板３０とが、各々の繊維方向が一致するように積層された状態で互い接合された場合と比較して、木質保護板３０が繊維方向に沿って割れ難くなる。したがって、木質構造材本体１２の腐朽・蟻害がさらに抑制される。
【００６９】
（変形例）
次に、上記第一実施形態及び第二実施形態の変形例について説明する。なお、以下では、第一実施形態を例に各種の変形例について説明するが、これらの変形例は、第二実施形態にも適宜適用可能である。
【００７０】
図４に示される変形例では、木質保護板３０の内面（裏面）に、木質保護板３０の割れの起点となる溝部３２が形成されている。具体的には、溝部３２は、木質保護板３０の幅方向の中央部に形成されている。この溝部３２は、木質構造材本体１２の材軸方向（上下方向）に延びるとともに、断面Ｖ字形状に形成されている。
【００７１】
このように木質保護板３０に溝部３２を形成することにより、溝部３２に沿って木質保護板３０に割れが発生し易くなる。これにより、例えば、木質保護板３０の割れの点検時に、確認範囲を溝部３２の周辺部に限定することができるため、木質保護板３０の点検作業が容易となる。
【００７２】
また、木質保護板３０に溝部３２を形成し、割れの発生箇所を溝部３２の周辺部に集約することにより、木質保護板３０の補修等が容易になる。したがって、木質保護板３０のメンテナンス性がさらに向上する。
【００７３】
なお、溝部３２は、木質保護板３０の繊維方向に沿って形成しても良い。この場合、木質保護板３０の溝部３２に沿って割れがさらに発生し易くなる。
【００７４】
次に、図５に示される変形例では、木質保護板５０が、集成材によって形成されている。具体的には、木質保護板５０は、角柱状に形成された複数の木質材５２を接着剤等によって互いに接合することにより形成されている。これらの木質材５２は、木質構造材本体１２の材軸方向に沿って配置されており、木質構造材本体１２の外面に接着剤やビス等によって接合されている。
【００７５】
このように木質保護板５０を集成材によって形成することにより、水分接触等に伴う各木質材５２の伸縮が隣り合う木質材５２の目地で吸収される。したがって、本変形例では、木質保護板を合板等で形成した場合と比較して、木質保護板５０に割れが発生し難くなる。したがって、木質構造材本体１２への水の浸入がさらに抑制される。
【００７６】
次に、木質保護板３０は、燃え止まり層１８及び燃え代層２０を有する木質柱１０に限らず、種々の木質構造材に適用することができる。例えば、図６（Ａ）に示される変形例では、木質柱６０の木質構造材本体６２が、木質心部１４と、木質心部１４を被覆する耐火被覆部６４とを有している。耐火被覆部６４は、不燃化処理や難燃化処理された木質材によって形成されている。この耐火被覆部６４の外側に、木質保護板３０が設けられている。
【００７７】
また、図６（Ｂ）に示される変形例では、木質柱７０の木質構造材本体７２が、木質心部１４と、木質心部１４を被覆する耐火被覆部７４とを有している。耐火被覆部７４は、木質心部１４を被覆する石こうボード等の耐火ボード７６と、耐火ボード７６を被覆する燃え代層２０とを有している。この燃え代層２０の外側に、木質保護板３０が設けられている。
【００７８】
また、図６（Ｃ）示される変形例では、木質柱８０の木質構造材本体８２が、木質心部１４と、木質心部１４を被覆する耐火被覆部８４とを有している。耐火被覆部８４は、石こうボード等の耐火ボード８６によって形成されている。この耐火ボード８６の外側に、木質保護板３０が設けられている。
【００７９】
（第三実施形態）
次に、第三実施形態について説明する。なお、第三実施形態において、第一実施形態と同じ構成の部材等には、同符号を付して説明を適宜省略する。
【００８０】
図７には、第三実施形態に係る木質柱９０が示されている。この木質柱９０は、集成材や無垢材によって断面矩形状に形成されている。この木質柱９０の表層部９０Ｕには、乾式加圧注入処理によって、防腐防蟻薬剤、割れ抑制剤、溶出抑制剤が含浸されている。
【００８１】
具体的には、乾式加圧注入処理では、先ず、木質柱９０を密閉型含浸タンク内で減圧し、木質柱９０の表層部９０Ｕから空気を除去する。次に、防腐防蟻薬剤、割れ抑制剤、及び溶出抑制剤を揮発性有機溶媒等の溶媒に溶かして形成した溶液を密閉型含浸タンクに充填し、加圧ポンプ等によって加圧しながら溶液を木質柱９０の表層部９０Ｕ中の空隙に溶液を注入する。
【００８２】
次に、密閉型含浸タンクに残った溶媒をポンプ等によって回収する。次に、密閉型含浸タンクを再減圧し、又は高周波等によって木質柱９０の表層部９０Ｕを加熱して溶媒を揮発させる。これにより、木質柱９０の表層部９０Ｕから余分な溶媒を回収する。この結果、木質柱９０の表層部９０Ｕが雨等の水に濡れた場合であっても、当該表層部９０Ｕから水分を介して防腐防蟻薬剤及び割れ抑制剤が溶出することが抑制される。
【００８３】
（作用）
次に、第三実施形態の作用について説明する。
【００８４】
図７に示されるように、本実施形態に係る木質柱９０の表層部９０Ｕには、防腐防蟻薬剤が含浸されている。これにより、木質柱９０の表層部９０Ｕの腐朽・蟻害が抑制される。
【００８５】
また、木質柱９０の表層部９０Ｕには、多価アルコール類を含有する割れ抑制剤及び溶出抑制剤が含浸される。この割れ抑制剤よって木質柱９０の表層部９０Ｕの水分接触、吸水による膨潤、及び、乾燥収縮が低減される。この結果、水分接触、吸水による膨潤、及び、乾燥収縮に伴う木質柱９０の表層部９０Ｕの割れが抑制されるため、木質柱９０の内部への水の浸入が抑制されている。したがって、木質柱９０の内部の腐朽・蟻害を抑制することができる。
【００８６】
さらに、木質柱９０の表層部９０Ｕには、乾式加圧注入処理によって防腐防蟻薬剤、割れ抑制剤、及び溶出抑制剤が含浸されている。
【００８７】
ここで、乾式加圧注入処理では、前述したように、防腐防蟻薬剤、割れ抑制剤、及び溶出抑制剤を溶媒に溶かして形成した溶液が、木質柱９０の表層部９０Ｕに加圧注入される。その後、例えば、木質柱９０を再減圧し、又は木質柱９０を加熱して表層部９０Ｕ内の溶媒を揮発させ、木質柱９０の表層部９０Ｕに防腐防蟻薬剤、割れ抑制剤、及び溶出抑制剤を定着させる。これにより、木質柱９０の表層部９０Ｕが雨に濡れた場合であっても、当該表層部９０Ｕから水分を介して防腐防蟻薬剤及び割れ抑制剤が溶出することが抑制される。したがって、雨に濡れる屋外にも、木質柱９０を設置することができる。
【００８８】
また、防腐防蟻薬剤、割れ抑制剤、及び溶出抑制剤を木質柱９０の表層部９０Ｕに直接含浸させることにより、木質柱９０の外面を被覆する保護板等を省略することができる。したがって、木質柱９０の製作性が向上する。
【００８９】
（変形例）
次に、上記第一実施形態〜第三実施形態の変形例について説明する。なお、以下では、第一実施形態を例に各種の変形例について説明するが、これらの変形例は第二実施形態及び第三実施形態にも適宜適用可能である。
【００９０】
上記第一実施形態の木質保護板３０には、乾式加圧注入処理によって、防腐防蟻薬剤、前記割れ抑制剤、及び溶出抑制剤が含浸されている。しかしながら、木質保護板３０には、必ずしも溶出抑制剤が含浸されなくても良い。
【００９１】
また、上記第一実施形態では、乾式加圧注入処理によって木質保護板３０に防腐防蟻薬剤、前記割れ抑制剤、及び溶出抑制剤が含浸されるが、上記第一実施形態はこれに限らない。木質保護板３０には、例えば、湿式加圧注入処理によって防腐防蟻薬剤、前記割れ抑制剤、及び溶出抑制剤を含浸しても良い。つまり、木質保護板３０は、湿式加圧注入処理材によって形成しても良い。さらに、木質保護板３０には、種々の含浸方法によって防腐防蟻薬剤、前記割れ抑制剤、及び溶出抑制剤を含浸することができる。
【００９２】
また、上記第一実施形態に木質保護板３０は、無耐火構造の木質柱に適用しても良い。
また、上記第一実施形態では、木質構造材が、木質柱１０とされるが、木質構造材は、例えば、木質梁や木質ブレース、木質壁、木質床等であっても良い。
【００９３】
以上、本発明の一実施形態について説明したが、本発明はこうした実施形態に限定されるものでなく、一実施形態及び各種の変形例を適宜組み合わせて用いても良いし、本発明の要旨を逸脱しない範囲において、種々なる態様で実施し得ることは勿論である。
【符号の説明】
【００９４】
１０  木質柱（木質構造材）
１２  木質構造材本体
１４  木質心部
１６  耐火被覆部
３０  木質保護板
４０  木質柱（木質構造材）
５０  木質保護板
６０  木質柱（木質構造材）
６２  木質構造材本体
６４  耐火被覆部
７０  木質柱（木質構造材）
７２  木質構造材本体
７４  耐火被覆部
７６  耐火ボード（耐火被覆部）
８０  木質柱（木質構造材）
８２  木質構造材本体
８４  耐火被覆部
８６  耐火ボード（耐火被覆部）
９０  木質柱（木質構造材）
【図１】
2020084411.tif 000003
【図２】
2020084411.tif 000004
【図３】
2020084411.tif 000005
【図４】
2020084411.tif 000006
【図５】
2020084411.tif 000007
【図６】
2020084411.tif 000008
【図７】
2020084411.tif 000009